ПОЛУЧАЕМАЯ ПО СПОСОБУ БЛОЧНОЙ ПОЛИМЕРИЗАЦИИ КОМПОЗИЦИЯ МОНОВИНИЛИДЕНАРОМАТИЧЕСКОГО СОПОЛИМЕРА, МОДИФИЦИРОВАННОГО КАУЧУКОМ

1. Получаемая по способу блочной полимеризации композиция моновинилиденароматического сополимера, модифицированного каучуком, включающая
(i) непрерывную матричную фазу, содержащую сополимер моновинилиденароматического мономера и этиленненасыщенного нитрильного мономера, имеющий средневесовую молекулярную массу, равную или меньшую 150 кг/моль, и
(ii) каучукообразный компонент, диспергированный в виде дискретных частиц каучука в содержащей его матрице и характеризующийся уровнем содержания полибутадиена, равным, по меньшей мере, 12 мас.% согласно определению по методу инфракрасного анализа,
2
где моновинилиденароматический сополимер, модифицированный каучуком, характеризуется модулем наполнения (G') в диапазоне от 2000 до 5000 Па, средним размером частиц каучука в диапазоне от 1,5 до 2 мкм согласно определению при помощи счетчика Каултера, модулем упругости при растяжении, равным, по меньшей мере, 1400 МПа согласно определению в соответствии с документом ISO 527-2, и ударной вязкостью по Шарпи при 23°С для образца с надрезом, равной, по меньшей мере, 11 кДж/м согласно определению в соответствии с документом DIN 53453.
2. Получаемая по способу блочной полимеризации композиция моновинилиденароматического сополимера, модифицированного каучуком, по п.1, где этиленненасыщенный нитрил составляет от приблизительно 10 до приблизительно 35 мас.% сополимера.
3. Получаемая по способу блочной полимеризации композиция моновинилиденароматического сополимера, модифицированного каучуком, по п.1, где моновинилиденароматическим мономером является стирол, а этиленненасыщенным нитрильным мономером является акрилонитрил.
4. Получаемая по способу блочной полимеризации композиция моновинилиденароматического сополимера, модифицированного каучуком, по п.1, дополнительно содержит сомономер, выбираемый из н-бутилакрилата и/или N-фенилмалеимида.
5. Получаемая по способу блочной полимеризации композиция моновинилиденароматического сополимера, модифицированного каучуком, по п.1, где
(iii) сополимер присутствует в количестве в диапазоне от приблизительно 60 до 90,5 мас.%, а
(iv) каучукообразный компонент присутствует в количестве в диапазоне от приблизительно 40 до 9,5 мас.%, где массовый процент получают при расчете на совокупную массу моновинилиденароматического сополимера, модифицированного каучуком.
6. Получаемая по способу блочной полимеризации композиция моновинилиденароматического сополимера, модифицированного каучуком, по п.1, где полибутадиеновый каучук включает 1,3-бутадиеновый гомополимер.
7. Получаемая по способу блочной полимеризации композиция моновинилиденароматического сополимера, модифицированного каучуком, по п.1, где каучукообразный компонент включает каучукообразный блок-сополимер стирола и 1,3-бутадиена.
8. Получаемая по способу блочной полимеризации композиция моновинилиденароматического сополимера, модифицированного каучуком, по п.1, где частицы каучука характеризуются средним размером частиц в диапазоне от приблизительно 1,5 мкм до приблизительно 1,9 мкм.
9. Получаемая по способу блочной полимеризации композиция моновинилиденароматического сополимера, модифицированного каучуком, по п.1, где частицы каучука характеризуются средним размером частиц в диапазоне от приблизительно 1,6 мкм до приблизительно 2 мкм.
10. Получаемая по способу блочной полимеризации композиция моновинилиденароматического сополимера, модифицированного каучуком, по п.1, где G' находится в диапазоне от 2000 до 4500 Па.
11. Получаемая по способу блочной полимеризации композиция моновинилиденароматического сополимера, модифицированного каучуком, по п.1, где непрерывная матричная фаза имеет средневесовую молекулярную массу, равную или меньшую 135 кг/моль.
12. Получаемая по способу блочной полимеризации композиция моновинилиденароматического сополимера, модифицированного каучуком, по п.1, дополнительно содержит поликарбонатную смолу.
13. Получаемая по способу блочной полимеризации композиция моновинилиденароматического сополимера, модифицированного каучуком, по п.12 представляет собой смесь ПК/сополимер АБС.
14. Способ получения получаемой по способу блочной полимеризации композиции моновинилиденароматического сополимера, модифицированного каучуком, включающий стадии
(а) проведения по методикам полимеризации в массе, блочнорастворной или блочносуспензионной полимеризации в присутствии растворенного каучукообразного компонента полимеризации моновинилиденароматического мономера и этиленненасыщенного нитрильного мономера, необязательно в присутствии инертного растворителя, до желательной степени превращения с получением непрерывной матричной фазы, где
(i) непрерывная матричная фаза имеет средневесовую молекулярную массу, равную или меньшую 150 кг/моль, и
(ii) каучукообразный компонент диспергируют в виде дискретных частиц каучука в содержащей его матрице, и он характеризуется уровнем содержания полибутадиена, равным, по меньшей мере, 12 мас.% согласно определению по методу инфракрасного анализа,
(b) воздействия на получающуюся в результате смесь условий, достаточных для удаления любых не вступивших в реакцию мономеров и сшивания каучука, и
(с) выделения композиции моновинилиденароматического сополимера, модифицированного каучуком,
2
где моновинилиденароматический сополимер, модифицированный каучуком, характеризуется модулем наполнения (G') в диапазоне от 2000 до 5000 Па, средним размером частиц каучука в диапазоне от 1,5 до 2 мкм согласно определению при помощи счетчика Каултера, модулем упругости при растяжении, равным, по меньшей мере, 1400 МПа согласно определению в соответствии с документом ISO 527-2, и ударной вязкостью по Шарпи при 23єС для образца с надрезом, равной, по меньшей мере, 11 кДж/м согласно определению в соответствии с документом DIN 53453.
15. Способ по п.14, где моновинилиденароматическим мономером является стирол, а этиленненасыщенным нитрильным мономером является акрилонитрил.
16. Способ получения формованного или экструдированного изделия из получаемой по способу блочной полимеризации композиции моновинилиденароматического сополимера, модифицированного каучуком, включающий стадии
(А) получения получаемой по способу блочной полимеризации композиции моновинилиденароматического сополимера, модифицированного каучуком, в результате:
(а) проведения по методикам полимеризации в массе, блочнорастворной или блочносуспензионной полимеризации в присутствии растворенного каучукообразного компонента полимеризации моновинилиденароматического мономера и этиленненасыщенного нитрильного мономера, необязательно в присутствии инертного растворителя, до желательной степени превращения с получением непрерывной матричной фазы, где
(i) непрерывная матричная фаза имеет средневесовую молекулярную массу, равную или меньшую 150 кг/моль, и
(ii) каучукообразный компонент диспергируют в виде дискретных частиц каучука в содержащей его матрице, и он характеризуется уровнем содержания полибутадиена, равным, по меньшей мере, 12 мас.% согласно определению по методу инфракрасного анализа,
(b) воздействия на получающуюся в результате смесь условий, достаточных для удаления любых не вступивших в реакцию мономеров и сшивания каучука, и
(с) выделения композиции моновинилиденароматического сополимера, модифицированного каучуком,
2
где моновинилиденароматический сополимер, модифицированный каучуком, характеризуется модулем наполнения (G') в диапазоне от 2000 до 5000 Па, средним размером частиц каучука в диапазоне от 1,5 до 2 мкм согласно определению при помощи счетчика Каултера, модулем упругости при растяжении, равным, по меньшей мере, 1400 МПа согласно определению в соответствии с документом ISO 527-2, и ударной вязкостью по Шарпи при 23єС для образца с надрезом, равной, по меньшей мере, 11 кДж/м согласно определению в соответствии с документом DIN 53453, и
(В) формования или экструдирования упомянутой композиции моновинилиденароматического сополимера, модифицированного каучуком, до получения формованного или экструдированного изделия.
17. Способ по п.16, где формованное или экструдированное изделие представляет собой автомобильную деталь, деталь оборудования для информационных технологий или лист.
18. Композиция по п.1 в виде формованного или экструдированного изделия.
19. Формованное или экструдированное изделие по п.18 представляет собой автомобильную деталь, деталь оборудования для информационных технологий или лист.